(57)【要約】【課題】従来の蛍光ランプ及びそれを用いた画像表示装置には、励起光の利用が不十分であり、発光効率が低いという課題があった。また、発光色のばらつきの低減という課題があった。これらを解決することにより、高輝度かつ高画質な画像表示装置を提供する。【解決手段】  上記目的は、本発明である、蛍光体粒子を積層した蛍光膜を有し、放電により1次光を発生させ、その1次光により蛍光膜を励起し2次光を得る構造を有する蛍光ランプにおいて、該蛍光膜が少なくとも２種の蛍光体で構成され、そのうち、蛍光膜の厚さ方向において、2次光を取り出す側の、少なくとも最表面層が、第１の発光色の蛍光体層であり、かつその部分以外が、複数の発光色の蛍光体を含む混合蛍光体層であることを特徴とする蛍光ランプ及びそれを光源とした画像表示装置により、解決することが出来る。【選択図】図１
2008226492.tif 000002
【特許請求の範囲】
【請求項１】
蛍光体粒子を積層した蛍光膜を有し、放電により1次光を発生させ、その1次光により蛍光膜を励起し2次光を得る構造を有する蛍光ランプにおいて、前記蛍光膜が少なくとも２種の蛍光体で構成され、そのうち、前記蛍光膜の厚さ方向において、2次光を取り出す側の、少なくとも最表面層が、第１の蛍光体による蛍光体層であり、かつその部分以外が、複数の蛍光体を含む混合蛍光体であることを特徴とする蛍光ランプ。
【請求項２】
蛍光体粒子を積層した蛍光膜を有し、放電により1次光を発生させ、その1次光により蛍光膜を励起し2次光を得る構造を有する蛍光ランプにおいて、前記蛍光膜が少なくとも２種の蛍光体で構成され、前記蛍光体全ての重量に対して、膜全体における第１の蛍光体の重量比をｘとし、2次光を取り出す側の最表面層での前記第１の蛍光体の重量比をyとすると、yの範囲が0≦x＜y≦1である蛍光膜を有することを特徴とする蛍光ランプ。
【請求項３】
前記第1の蛍光体が、赤色、緑色、青色のうちのいずれかの単色発光蛍光体であることを特徴とする請求項１または請求項２に記載の蛍光ランプ。
【請求項４】
前記第1の蛍光体が緑色、青色のうちのいずれかの単色発光蛍光体であることを特徴とする請求項１または請求項２に記載の蛍光ランプ。
【請求項５】
前記第1の蛍光体は、中位粒径d50が、3.0μm以下であることを特徴とする請求項１または請求項２に記載の蛍光ランプ。
【請求項６】
前記第1の蛍光体の中位粒径d50は前記蛍光膜における前記第１の蛍光体以外の蛍光体の中位粒径d50よりも小さいことを特徴とする請求項１または２に記載の蛍光ランプ。
【請求項７】
前記蛍光膜は前記蛍光ランプの内部表面を間隙なく覆っていることを特徴とする請求項１または請求項２に記載の蛍光ランプ。
【請求項８】
前記蛍光ランプは冷陰極蛍光ランプであることを特徴とする請求項１または２に記載の蛍光ランプ。
【請求項９】
前記蛍光ランプは熱陰極蛍光ランプであることを特徴とする請求項１または２に記載の蛍光ランプ。
【請求項１０】
前記蛍光ランプはガラス管で形成され、前記第１の蛍光管は前記ガラス管の内壁に接することを特徴とする請求項１または請求項２に記載の蛍光ランプ。
【請求項１１】
前記第１の蛍光体によって形成される蛍光膜の紫外線透過率は、前記少なくとも２種の蛍光体で構成される蛍光膜の紫外線透過率よりも小さいことを特徴とする請求項１または請求項２に記載の蛍光ランプ。
【請求項１２】
液晶素子と光源に蛍光ランプを使用するバックライトユニットを含む液晶表示装置であって、
前記蛍光ランプは蛍光体粒子を積層した蛍光膜を有し、放電により1次光を発生させ、その1次光により蛍光膜を励起し2次光を得る構造を有する蛍光ランプであって、前記蛍光膜が少なくとも２種の蛍光体で構成され、そのうち、前記蛍光膜の厚さ方向において、2次光を取り出す側の、少なくとも最表面層が、第１の蛍光体による蛍光体層であり、かつその部分以外が、複数の蛍光体を含む混合蛍光体である蛍光ランプであることを特徴とする液晶表示装置。
【請求項１３】
液晶素子と光源に蛍光ランプを使用するバックライトユニットを含む液晶表示装置であって、
前記蛍光ランプは蛍光体粒子を積層した蛍光膜を有し、放電により1次光を発生させ、その1次光により蛍光膜を励起し2次光を得る構造を有する蛍光ランプであって、前記蛍光膜が少なくとも２種の蛍光体で構成され、前記蛍光体全ての重量に対して、膜全体における第１の蛍光体の重量比をｘとし、2次光を取り出す側の最表面層での前記第１の蛍光体の重量比をyとすると、yの範囲が0≦x＜y≦1である蛍光膜を有する蛍光ランプであることを特徴とする液晶表示装置。
【発明の詳細な説明】
【技術分野】
【０００１】
本発明は、画像表示に好適な、高精細、長寿命、高輝度かつ色再現性が良い蛍光膜に関する。また、それを用いた液晶ディスプレイ等の画像表示装置に関する。
【背景技術】
【０００２】
本特許における画像表示装置とは、エネルギーを与えることにより蛍光体を励起し、発光させて画像情報を表示する装置のことである。これは、液晶などの非発光な表示部に、バックライトやサイドライトとして光源を備えた非自発光の画像表示装置も含める。また、前記液晶や光源を表示部として、駆動装置や画像処理回路等を組込み画像を表示させるシステム全体も画像表示装置に含める。
【０００３】
以下、画像表示装置のうち、主に液晶表示装置を取り上げ説明する。液晶表示装置では、この光源５からの光をバックライトユニットにより液晶素子側へ導光し、液晶素子２において画素毎にその光の透過量を調整し、かつ画素毎に赤色、緑色、青色のいずれかの光を分光して透過することによりカラー表示を行う。
【０００４】
一般に液晶表示装置の光源には、冷陰極蛍光管（CCFL：Cold Cathode Fluorescent Lamp）が用いられる。図５にCCFLの長軸方向での断面図を示した。CCFLはガラス管１１の内壁に蛍光体１２が塗布され、管両端に電極１３を備えた構造である。また、管内には放電媒体１４として水銀Hgと希ガス（アルゴンArやネオンNe）が封入されている。
【０００５】
なお、この種のバックライト（光源と同義）に用いられるCCFLは、室内照明用の蛍光ランプとは異なり、非常に細長い特徴的な形状を有している。一般的に、室内照明用蛍光ランプは管径（管内径）30mm程度、管長1100mm程度である。これに対して、CCFLでは、例えば32インチ液晶表示装置の場合、管径（管内径）4mm程度、管長720mm程度である。CCFLでは、管径が非常に小さいことが特徴である。
【０００６】
このようなCCFLでは、両端の電極１３に高電圧を印加することにより点灯する。電圧印加により、電極から放出された電子が水銀Hgを励起し、励起された水銀Hgが基底状態に戻る際に紫外線を放射する。蛍光体はこの紫外線により励起され、可視光を管の外部へ放射する。
【０００７】
CCFLに備えられた蛍光体１２は、発光色が青色系（主発光ピーク波長が400nmから500nm程度）である青色蛍光体と、緑色系（主発光ピーク波長が500nmから600nm程度）である緑色蛍光体と、赤色系（主発光ピーク波長が600nmから650nm程度）である赤色蛍光体の粉末を所定の白色色度になるように混合して構成する。
【０００８】
これら３色の蛍光体として一般には、青色蛍光体BaMgAl10O17:Eu2+、緑色蛍光体LaPO4:Tb3+,Ce3+、赤色蛍光体Y2O3:Eu3+が利用されることが多い。また、青色蛍光体として、(Ba,Ca,Mg,Sr)10(PO4)6Cl2:Eu2+(一般にSCA蛍光体と呼ばれる)、 緑色蛍光体として、BaMgAl10O17:Eu2+,Mn2+、赤色蛍光体としてYVO4:Eu3+が利用される場合もある。
【０００９】
なお、蛍光体材料の通例表記として、「：」より前方は母体材料組成を、後方は発光中心を示し、母体材料の一部の原子を発光中心で置換していることを意味する。例えば、緑色蛍光体LaPO4:Tb3+,Ce3+ではLaPO4が母体材料であり、ランタンLaの一部を発光中心であるテルビウムTbで置換している。また、セリウムCeはTbの発光を増感させる増感剤として添加されている。このことから、LaPO4:Tb3+,Ce3+を(La,Tb,Ce)PO4と記述してもよい。
【００１０】
CCFL（光源５）から放射された可視光は、図４に示すように、その直上に配置された拡散板６、プリズムシート７、偏光反射板８などの光学部材を透過してバックライトユニット１に対向する液晶素子２に入射する。また、CCFLからの光の利用効率を向上させるために、CCFLの直下には反射板４が配置され、反射板で反射した光も先述の光学部材を透過して液晶素子２へ入射する。
【００１１】
一方、液晶素子２は図９に示す断面構造を有する。即ち、対向する一対のガラス基板２１（２１Ａ、２１Ｂ）と、その基板の内側表面上にそれぞれ配向膜２３が塗布され、さらに基板間に液晶２４と、カラーフィルタ２５（赤色２５Ａ、緑色２５Ｂ、青色２５Ｃ）が挟持された構造である。
【００１２】
ガラス基板２１（２１A−２１B）間はスペーサ２６により保持されている。偏光板２２（２２Ａ、２２Ｂ）は、一対の基板２１（２１Ａ、２１Ｂ）の外側にそれぞれ配置されている。液晶２４は、配向膜２３により一様な配向をしており、画素毎に形成された電極群（図９では示していない）に電圧を印加することにより駆動される。電圧が印加されると、液晶はそれによって生じる電界に応じて回転し、液晶層の屈折率が変化することで、光の透過量を調整する。
【００１３】
また、カラーフィルタ２５（２５Ａ、２５Ｂ、２５Ｃ）はバックライトユニット１からの白色光Ｗを画素毎に赤色光Ｒ、緑色光Ｇ、青色光Ｂに分光し、いずれかの光を透過する。液晶表示装置は、このように、バックライトユニットに備えられた光源からの光の透過量を液晶素子で画素毎に調整し、かつ画素毎に赤色、緑色、青色のいずれかの光を透過するカラーフィルタで分光することによりカラー表示を行う。
【００１４】
上記白色光源に用いられる蛍光ランプの特性改善を目的とした、ランプに塗布された蛍光膜の構造に関する文献として、以下のものが挙げられる。しかし、この文献に示された例では、蛍光ランプの輝度を十分向上させることは出来ていない。
【００１５】
【特許文献１】特開2002-56815号公報
【発明の開示】
【発明が解決しようとする課題】
【００１６】
近年、液晶表示装置は、主に大型液晶テレビとしての市場拡大が進んでおり、更なる低コスト化と高画質化が要求されている。これら要求を解決するためには、光源であるCCFLの高輝度化と色度ばらつきの低減が課題である。
【００１７】
特にCCFLの高輝度化は重要な課題であり、この課題を解決することにより、液晶表示装置の低コスト化を実現できる。例えば、同一輝度のバックライトユニットを設計する場合には、CCFLの本数を従来より削減することが可能となり、インバータ数も同時に削減できることを含めて考えれば、大きな低コスト化を実現できる。また、CCFLの高輝度化により、CCFLと液晶素子との間に介在する光学部材（例えば、輝度向上フィルムなど）を省くことが可能となり、液晶表示装置の低コスト化を実現できる。
【００１８】
一方、CCFLの色度ばらつきは、液晶表示装置の画質に大きく影響する因子であり、その均一化は重要な課題である。液晶表示装置では、光源からの光の透過量を液晶素子により調整し、さらに分光することによって画像を表示するため、人間は液晶素子を通して光源を直視していることになる。従って、CCFLの色度特性が液晶表示装置の色調に直接影響する。
【００１９】
したがって、本発明では、大型化の進む液晶表示装置の低コスト化と高画質化の両立を目的として、CCFLに代表される光源の輝度向上と、色度ばらつき低減を課題とし、以下で述べる手段によりこれらの課題を解決する。
【課題を解決するための手段】
【００２０】
本発明では、光源の高輝度化と、色度ばらつきという課題を解決し、高輝度かつ高画質の画像表示装置を提供することを目的として、以下の手段を用いる。
【００２１】
上記目的は、蛍光体粒子を積層した蛍光膜を有し、放電により1次光を発生させ、その1次光により蛍光膜を励起し2次光を得る構造を有する蛍光ランプにおいて、該蛍光膜が少なくとも２種の蛍光体で構成され、そのうち、蛍光膜の厚さ方向において、2次光を取り出す側の、少なくとも最表面層が、第１の発光色の蛍光体層であり、かつその部分以外が、複数の発光色の蛍光体を含む混合蛍光体であることを特徴とする蛍光ランプ、及びそれを用いた画像表示装置により解決することが出来る。
【００２２】
また、本発明の他の構成として、蛍光体粒子を積層した蛍光膜を有し、放電により1次光を発生させ、その1次光により蛍光膜を励起し2次光を得る構造を有する蛍光ランプにおいて、該蛍光膜が少なくとも２種の蛍光体で構成され、蛍光体全ての重量に対して、膜全体における第１の蛍光体の重量比をｘとし、2次光を取り出す側の最表面層での第１の蛍光体の重量比をyとすると、yの範囲が0≦x＜y≦1である蛍光膜を有することを特徴とする蛍光ランプ、及びそれを用いた画像表示装置により解決することが出来る。
【００２３】
また、上記の本発明は、第1の発光色の蛍光体が、赤色、緑色、青色のうちいずれかの単色発光蛍光体とすることにより、効果を顕著とすることが出来る。
【００２４】
また、上記の本発明は、第1の発光色の蛍光体の中位粒径d50が、3.0μm以下とすることにより、効果を顕著とすることが出来る。
【００２５】
さらに、上記蛍光ランプにおいて、該蛍光膜がランプの内部表面を間隙なく覆っていることにより、効果を顕著とすることが出来る。
【００２６】
さらに、上記蛍光ランプにおいて、前記蛍光ランプは、赤色発光蛍光体、緑色発光蛍光体及び青色発光蛍光体を含む蛍光膜を有する冷陰極線構造の白色発光蛍光ランプとした場合、効果を顕著とすることが出来る。
【００２７】
さらに、上記蛍光ランプに使用する蛍光体は、第1の蛍光体以外の蛍光体の中位粒径d50が、1.0μmから10.0μmの範囲とすることで、効果を顕著とすることが出来る。
【発明の効果】
【００２８】
これらの手段が輝度向上及び色度ばらつき低減をもたらす原理を以下に記す。ランプ用蛍光膜の検討の結果、蛍光体を励起する紫外光は、全て利用されているわけではなく、蛍光膜を通過し利用されない紫外光が存在することがわかった。この紫外線の利用率を高めれば、蛍光ランプの輝度を向上させることが可能である。
【００２９】
そこで、赤色、青色、緑色蛍光体単色による蛍光膜、及びこれらを混合した白色の蛍光膜について、紫外線利用率を検討した。その結果、単色蛍光膜は、粉体特性の調整により、紫外線利用率を高めることが可能であった。それに対し、混合した白色膜は、各蛍光体の粒径、粒子形状、比重などの粉体特性がそれぞれで異なることから、膜質を向上させにくく、紫外線利用率が単色膜より劣ることがわかった。
【００３０】
この結果より、蛍光膜全体を、赤色、青色、緑色の混合膜とするよりも、単色膜の層を部分的に持つ構造とした方が、紫外線利用効率を高めることが出来る。すなわち、蛍光ランプの輝度を高めることが出来る。また、蛍光ランプは、細長い管内壁に蛍光膜を形成するため、完全な単色層を形成するのはコストアップにつながる場合がある。蛍光膜の形成しやすさを検討した結果、蛍光体が混合された状態でも、そのうち一種類の重量比率が高い層があれば、同様に紫外線利用効率を高められる事が出来た。また、これらの効果は、蛍光体の粒径や、膜形状が、前記した特定の要件を満たしたときに、顕著になることがわかった。
【００３１】
また、三色を混合した膜は、膜形成の時に、各色の特性の違いから、単純計算して設定し混合した各色の比率と、発光する各色の比率が通常異なる。また、膜形成条件によって発光する各色の比率が異なってくる。一つの色を増減させると、他の2色にも影響を与えるため、色の調整が困難である。これらの要因が、蛍光ランプの色度ばらつきとなり、現在の膜構造では容易に低減することが出来ない。
【００３２】
本発明では、一つの色を独立した層とするため、混合の場合と異なり、膜形成条件の影響を受けにくい。また、その色単独で増減が可能なため、色の調整が容易である。これらのことから、本発明の膜構造では、蛍光ランプの色度ばらつきが低減することがわかった。
【００３３】
上記のような原理に基づくため、本発明の効果は、蛍光ランプの形状や励起方法に限定されず有効である。前述したCCFLランプは一例であり、例えば平面の形状を持つ蛍光ランプや、熱陰極管(HCFL)(Hot Cathode Fluorescent Lamp)や、Xe放電による紫外光を励起源として用いる蛍光ランプなどの場合でも有効である。
【００３４】
また、本発明の効果は、蛍光体の種類に限定されず有効である。前述した蛍光体は一例であり、他の種類の蛍光体を用いた場合も有効である。なお、従来の蛍光管では、ガラス管の内面に蛍光体の保護層として発光しないＹ２Ｏ３の微粒子をコーティングしていた。本発明のように、蛍光体の単層膜を用いることによってこのＹ２Ｏ３の微粒子を省略できるというメリットを有する。逆に言えば、本発明にしたがって、単層の蛍光膜を形成しても、従来用いていた発光しないＹ２Ｏ３を省略すれば、従来の蛍光管に比して製造コストを上昇させることなく輝度の向上、色度のバラつきを抑えることが出来る。
【００３５】
本発明では以上の手段を用いることにより、光源の輝度向上と、色度ばらつきの低減を両立することができる。また、このような光源を用いることにより、画像表示装置において、高画質な画像表示装置を得ることができる。
【発明を実施するための最良の形態】
【００３６】
以下、本発明の実施例を図面を用いて詳細に説明する。
【実施例１】
【００３７】
本発明の構成の画像表示装置を以下の方法で作製し、その特性を評価した。本実施例における液晶表示装置は、図４に示すようにバックライトユニット１と液晶素子２とから構成される。さらに、バックライトユニット１は、白色光源５とそれを点灯するための駆動回路９（インバータ）、筐体３、反射板４、拡散板６、プリズムシート７、偏光反射板８から構成される。なお、上記バックライトユニットは例であり、上記全ての構成部品を含まなくてもよいし、他の構成部品を加えてもよい。要するにバックライトユニットは、画像を形成するために液晶素子２を照明するものを言う。
【００３８】
本実施例では、白色光源として図５に示したCCFLを用いた。このとき、従来例として、赤色、緑色、青色を混合した蛍光膜を用いたCCFLを作製した。本発明の実施例1として、緑色蛍光体の蛍光膜を単色膜の層として独立させ、赤色、緑色、青色を混合した蛍光膜の層にさらに加えた構造のCCFLを作製した。以下、CCFLの作製と、このCCFLを用いたIPSモードの液晶表示装置の作製について述べる。
【００３９】
CCFLの作製手順を以下に示す。まず、ビークルと呼ばれるニトロセルロースと酢酸ブチルから成る有機溶剤にアルミナなどの結着材、各色蛍光体材料を混合する。この混合液をサスペンジョンと称する。従来例作製のために、蛍光体として、青色蛍光体BaMgAl10O17:Eu2+、緑色蛍光体LaPO4:Tb3+,Ce3+、赤色蛍光体Y2O3:Eu3+を混合したサスペンジョンを用いた。また、本発明の実施例1作製のために、緑色蛍光体LaPO4:Tb3+,Ce3+のサスペンジョンを作製した。
【００４０】
これら全ての蛍光体の粒径は、コールターメーターで測定した中位粒径d50が、1.0μmから10.0μmの範囲にあるものを用いた。次に、このサスペンジョンに、予め洗浄したガラス管の片側を浸し、もう一方の側よりポンプで吸入し、サスペンジョンを引き上げることによりガラス管内壁に蛍光体を塗布した。従来例では、三色混合のサスペンジョンを用いて1層の蛍光体層を形成した。実施例1として、緑色蛍光体のサスペンジョンによる層、及び三色混合の蛍光体層の2層を形成した。
【００４１】
ガラス管の材質はコパールガラスであり、管径は3mmである。そして、ガラス管をベーキング（焼成）することにより、蛍光体を管内壁に固着させた。その後、電極を取り付け、ガラス管の片側を封止する。封止した側の逆側からアルゴンArやネオンNeなどの希ガスを注入し、排気することでガス圧を調整した。さらに水銀を注入後、ガラス管をシールした。最後に、このガラス管を一定時間点灯させてエージング処理を行った。
【００４２】
次にバックライトユニットの組み立てを図４で説明する。上記完成した複数本のCCFL５を金属筐体３に配置した。液晶テレビのような高輝度を要求される液晶表示装置では、CCFL複数本を平面的に並べて配置する直下方式が採用される。
【００４３】
金属筐体３とCCFL５との間には、CCFLから筐体側に出射した光を効率よく利用するための反射板４を配置した。また、液晶表示装置の輝度面内分布を抑えるために、CCFLの直上に拡散板６を配置した。さらに、液晶表示装置の輝度向上を目的として、プリズムシート７や偏光反射板８を配置した。CCFLにはインバータ９が接続され、CCFLの点灯制御はインバータの駆動によって行われた。なお、これらをまとめてバックライトユニット１と称する。
【００４４】
バックライトユニット１の直上には、バックライト（白色光源CCFL）からの光の透過量を調整し、画素毎に赤色、緑色、青色に光を分光するカラーフィルタを有する液晶素子２を配置した。
【００４５】
液晶素子の断面概略図は図９に示す通りである。基板２１には、通常厚みが0.5mmのガラス基板を利用する。一方の基板２１Ａ上には、画素毎に電極（図９では図示されていない）を形成し、また、これら電極に電圧を供給する薄膜トランジスタ（TFT：Thin Film Transistor）を形成した。他方の基板２１Ｂには、画素毎にカラーフィルタ２５（赤色２５Ａ、緑色２５Ｂ、青色２５Ｃ）を形成した。そして、これら一対の基板表面には液晶分子を配列させるための配向膜２３を形成し、さらに基板間に液晶２４を挟持した。また、基板の外側には偏光板２２（２２Ａ、２２Ｂ）を配置した。最後に、バックライトユニット１と液晶素子２とを組み合わせ、筐体１０でカバーすることにより液晶表示装置を得た。
【００４６】
本実施例１により、図１に示す本発明の膜構造を作製した。この場合、図1の単一蛍光体層は緑色蛍光体である。従来例と、実施例1との、白色輝度を測定し、従来例を100として相対輝度を示した結果を図2に示す。図２における白色の色温度は７０００Ｋである。実施例1では、従来例より輝度が向上していることがわかる。
【００４７】
また、これらの作製を複数行い、各液晶表示装置の赤色、緑色、青色、白色の色度値を測定した結果、実施例１の方が、従来例より、色のばらつきが少なかった。この色度値はＣＩＥの（ｘ、ｙ）を測定することによって得ることが出来る。また、実施例１の蛍光膜は、切れ目無く蛍光ランプガラス管を覆っているものの方が、切れ目による隙間や孔などの間隙があるものよりも輝度が高かった。以上のように緑の単層膜を形成することによって紫外線の利用率、言い換えれば、紫外線の蛍光管外への透過率を下げることが出来る。
【００４８】
これより、本発明により、CCFLの高輝度化と、色度ばらつきの低減とを両立することができることが示された。また、このような光源を用いることで、低コスト化と高画質化を両立した高品位な液晶表示装置を得ることができる。
【実施例２】
【００４９】
実施例1と同様の方法で、実施例２を作製した。実施例２と、実施例１との相違は、青蛍光体BaMgAl10O17:Eu2+の単独のサスペンジョンを用いて、青色蛍光体のサスペンジョンによる層、及び三色混合の蛍光体層の2層を形成したことである。
【００５０】
また、全ての蛍光体の粒径は、コールターメーターで測定した中位粒径d50が、1.0μmから10.0μmの範囲にあるものを用いた。本実施例２により、図１に示す本発明の膜構造を作製した。この場合、図1の単一蛍光体層は青色蛍光体である。
【００５１】
従来例と、実施例２との、白色輝度を測定し、従来例を100として相対輝度を示した結果を図2に示す。実施例２では、従来例より輝度が向上していることがわかる。また、これらの作製を複数行い、各液晶表示装置の赤色、緑色、青色、白色の色度値を測定した結果、実施例２の方が、従来例より、色のばらつきが少なかった。
【００５２】
また、実施例２の蛍光膜は、切れ目無く蛍光ランプガラス管を覆っているものの方が、切れ目による隙間や孔などの間隙があるものよりも輝度が高かった。
【００５３】
これより、本発明により、CCFLの高輝度化と、色度ばらつきの低減とを両立することができることが示された。また、このような光源を用いることで、低コスト化と高画質化を両立した高品位な液晶表示装置を得ることができる。
【実施例３】
【００５４】
実施例1と同様の方法で、実施例３を作製した。実施例３と、実施例１との相違は、赤色蛍光体Y2O3:Eu3+の単独のサスペンジョンを用いて、赤色蛍光体のサスペンジョンによる層、及び三色混合の蛍光体層の2層を形成したことである。
【００５５】
このとき、赤色蛍光体単一の層においては、赤色蛍光体の粒径を、コールターメーターで測定した中位粒径d50が、0.05μm〜10μmの範囲で変化させ、その特性を比較した。また、混合層においては、赤色蛍光体を含む全ての蛍光体の粒径は、コールターメーターで測定した中位粒径d50が、1.0μmから10.0μmの範囲にある、一定の値の固定した粒径のものを用いた。
【００５６】
本実施例３により、図１に示す本発明の膜構造を作製した。この場合、図1の単一蛍光体層は赤色蛍光体である。従来例と、実施例３との、白色輝度を測定し、従来例を100として相対輝度を示した結果を図３に示す。実施例３では、中位粒径d50が3.0μm以下のものにおいて、従来例より輝度が向上していることがわかる。
【００５７】
また、これらの作製を複数行い、各液晶表示装置の赤色、緑色、青色、白色の色度値を測定した結果、実施例３の方が、従来例より、色のばらつきが少なかった。また、実施例３の蛍光膜は、切れ目無く蛍光ランプガラス管を覆っているものの方が、切れ目による隙間や孔などの間隙があるものよりも輝度が高かった。これより、本発明により、CCFLの高輝度化と、色度ばらつきの低減とを両立することができることが示された。また、このような光源を用いることで、低コスト化と高画質化を両立した高品位な液晶表示装置を得ることができる。
【００５８】
本実施例では独立層としての赤蛍光体について粒径を3.0μｍ以下とすることによる効果を記載した。しかし、実施例１で用いた独立層としての緑蛍光体、実施例２で用いた独立層としての青蛍光体の粒径を3.0μｍ以下とすることによっても効果が得られることはもちろんである。ただし、緑または青の蛍光体を独立層として用いる場合は粒径を3.0μｍ以下としなくとも効果が得られるという特徴を有する。
【実施例４】
【００５９】
本実施例４は、実施例１乃至３と比較して、光源の種類が異なる。実施例１乃至３ではCCFLを用いたが、本実施例では図６に示したHCFL(Hot Cathode Fluorescent Lamp、 熱陰極管)を用いた。HCFLに利用する蛍光体は、実施例１乃至３と同様である。
【００６０】
HCFLは図６に示すように、CCFLに類似した構造であり、金属電極部１３がフィラメント電極である点で大きく異なる。HCFLの両電極間に電圧を印加するとフィラメントから熱電子が放出され、この熱電子により水銀が励起され紫外線を放射する。
【００６１】
従来例の蛍光膜を用いたHCFLと、実施例４との、白色輝度を測定した結果、実施例1乃至３と同様に、従来例より輝度が向上していることがわかった。また、これらの作製を複数行い、各液晶表示装置の赤色、緑色、青色、白色の色度値を測定した結果、実施例４の方が、従来例より、色のばらつきが少なかった。また、実施例４の蛍光膜は、切れ目無く蛍光ランプガラス管を覆っているものの方が、切れ目による隙間や孔などの間隙があるものよりも輝度が高かった。
【００６２】
これより、本発明により、HCFLにおいても、高輝度化と、色度ばらつきの低減とを両立することができることが示された。また、このような光源を用いることで、低コスト化と高画質化を両立した高品位な液晶表示装置を得ることができる。
【実施例５】
【００６３】
本実施例５は、実施例１乃至３と比較して、光源の種類が異なる。実施例１乃至３ではCCFLを用いたが、本実施例では図７に示したEEFL(External Electrode Fluorescent Lamp、 外部電極管)を用いた。EEFLに利用する蛍光体は、実施例１乃至３と同様である。
【００６４】
EEFLの作製は、CCFLと比較して、電極部の形成が異なる。EEFLでは、ガラス管に蛍光体を塗布後、ガラス管の一方を封じ、排気した後、放電媒体である水銀を導入し、ガラス管の他方を封じる。その後、例えば銅テープのようなフレキシブルな電極をガラス管の外部に配置する。
【００６５】
このようなEEFLではガラス管自体がコンデンサーの役割を果たすためにバラストコンデンサが不要となり、一つのインバータ９により複数本のランプ５を点灯する多点灯駆動が可能である。このことは、CCFLに比べインバータ数を大きく削減できることから低コスト化が期待できる。
【００６６】
従来例の蛍光膜を用いたEEFLと、実施例５との、白色輝度を測定した結果、実施例1乃至３と同様に、従来例より輝度が向上していることがわかった。また、これらの作製を複数行い、各液晶表示装置の赤色、緑色、青色、白色の色度値を測定した結果、実施例５の方が、従来例より、色のばらつきが少なかった。また、実施例５の蛍光膜は、切れ目無く蛍光ランプガラス管を覆っているものの方が、切れ目による隙間や孔などの間隙があるものよりも輝度が高かった。
【００６７】
これより、本発明により、EEFLにおいても、高輝度化と、色度ばらつきの低減とを両立することができることが示された。また、このような光源を用いることで、低コスト化と高画質化を両立した高品位な液晶表示装置を得ることができる。
【実施例６】
【００６８】
本実施例６は、実施例１乃至３と比較して、光源の種類が異なる。実施例１乃至３ではCCFLを用いたが、本実施例では図８に示した平面光源を用いた。EEFLに利用する蛍光体は、実施例１乃至３と同様である。
【００６９】
平面光源は、図８に示すように、蛍光体１２を備えた密閉容器１５（背面ガラス１５Ａ、前面ガラス１５Ｂ）と、その背面ガラス上に配置された電極１３（
１３Ａ、１３Ｂ）から構成される構造を有する。蛍光体の単色膜は前面ガラス１５Ｂ側に形成した。さらに電極上には、誘電体１６が配置される。そして、この密閉容器内に放電媒体１４が封入されている。放電媒体は、平面光源の種類によって異なるが、Xeガスを利用している光源や、水銀を利用している光源もある。
【００７０】
従来例の蛍光膜を用いた平面光源と、実施例６との、白色輝度を測定した結果、実施例1乃至３と同様に、従来例より輝度が向上していることがわかった。また、これらの作製を複数行い、各液晶表示装置の赤色、緑色、青色、白色の色度値を測定した結果、実施例６の方が、従来例より、色のばらつきが少なかった。また、実施例６の蛍光膜は、切れ目無く前面ガラスを覆っているものの方が、切れ目による隙間や孔などの間隙があるものよりも輝度が高かった。
【００７１】
これより、本発明により、平面光源においても、高輝度化と、色度ばらつきの低減とを両立することができることが示された。また、このような光源を用いることで、低コスト化と高画質化を両立した高品位な液晶表示装置を得ることができる。
【図面の簡単な説明】
【００７２】
【図１】本発明の蛍光体層の構造を示す図である。
【図２】本発明と従来例との輝度特性を比較する図である。
【図３】緑色蛍光体相対輝度の特性を示す図である。
【図４】液晶表示装置の分解斜視図を示す図である。
【図５】冷陰極管（CCFL）の断面構造の概略を示す図である。
【図６】熱陰極管（HCFL）の断面構造の概略を示す図である。
【図７】外部電極管（EEFL）の断面構造の概略を示す図である。
【図８】平面型光源の概略的な断面を示す図である。
【図９】液晶素子の断面構造の概略を示す図である。
【符号の説明】
【００７３】
１…バックライトユニット、
２…液晶素子、
３…筐体（下）、
４…反射板、
５…光源（例えばCCFL）、
６…拡散板、
７…プリズムシート、
８…偏光反射板、
９…インバータ、
１０…筐体（上）、
１１…ガラス管、
１２…蛍光体、
１３…電極、
１４…放電媒体、
１５…密閉容器（１５Ａ、１５Ｂ）、
１６…隔壁、
２１、３１…ガラス基板、
２２、３２…偏光板、
２３、３３…配向膜、
２４、３４…液晶、
２５（２５Ａ、２５Ｂ、２５Ｃ）…カラーフィルタ（赤色、緑色、青色）、
２６…スペーサ、
２７、３７…画素電極。
【図１】
2008226492.tif 000003
【図２】
2008226492.tif 000004
【図３】
2008226492.tif 000005
【図４】
2008226492.tif 000006
【図５】
2008226492.tif 000007
【図６】
2008226492.tif 000008
【図７】
2008226492.tif 000009
【図８】
2008226492.tif 000010
【図９】
2008226492.tif 000011
【手続補正書】
【提出日】平成19年12月19日(2007.12.19)
【手続補正１】
【補正対象書類名】明細書
【補正対象項目名】００７３
【補正方法】変更
【補正の内容】
【００７３】
１…バックライトユニット、
２…液晶素子、
３…筐体（下）、
４…反射板、
５…光源（例えばCCFL）、
６…拡散板、
７…プリズムシート、
８…偏光反射板、
９…インバータ、
１０…筐体（上）、
１１…ガラス管、
１２…蛍光体、
１３…電極、
１４…放電媒体、
１５…密閉容器（１５Ａ、１５Ｂ）、
１６…隔壁、
２１…ガラス基板、
２２…偏光板、
２３…配向膜、
２４…液晶、
２５（２５Ａ、２５Ｂ、２５Ｃ）…カラーフィルタ（赤色、緑色、青色）、
２６…スペーサ。